Паяное соединение молибдена и графита и способ его получения

1. Способ получения паяного соединения молибдена и графита, включающий формирование сборки, включающей молибденовую и графитовую детали и уложенный между ними припой, нагревание сборки в условиях вакуума в вакуумной печи с резистивным нагревом, отличающийся тем, что сборку после помещения в вакуумную печь нагревают до температуры пайки 1350°C со скоростью нагрева 20°C/мин, при этой температуре выдерживают 30 мин, затем охлаждают сборку до температуры 900°С со скоростью охлаждения 20°C/мин, после чего охлаждают паяемую сборку до комнатной температуры со скоростью остывания печи, при этом в качестве припоя используют быстрозакаленный порошковый припой на основе сплава титана и циркония, при следующем соотношении компонентов припоя, масс. %:
Ниобий
7-10
Цирконий
38-42
Бериллий
1,2-1,7
Титан
остальное
2. Способ получения паяного соединения молибдена и графита по п. 1, отличающийся тем, что перед формированием сборки на поверхность графитовой детали наносят концентрические круговые насечки треугольного поперечного сечения с шагом не менее 0,4 мм и не более 0,6 мм, высотой не менее 0,1 мм и не более 0,3 мм.
3. Паяное соединение, полученное способом по любому из пп. 1 или 2.